(57)【要約】【課題】  無機粉体の分散性に優れ、かつシートにした際に転写性に優れる無機粉体含有樹脂組成物を提供することを目的とする。また、光透過率が高く、表面平滑性に優れる誘電体層を形成することのできる無機粉体含有樹脂組成物を提供することを目的とする。【解決手段】  Ａ）無機粉体、Ｂ）バインダ樹脂、Ｃ）ジグリセリン、及びＤ）ジグリセリン脂肪酸モノエステル、ジグリセリン脂肪酸ジエステル、ジグリセリン脂肪酸トリエステル、及びジグリセリン脂肪酸テトラエステルからなる群より選択される少なくとも１種のジグリセリン脂肪酸エステルを含有する無機粉体含有樹脂組成物。【選択図】  なし【特許請求の範囲】
【請求項１】
Ａ）無機粉体、Ｂ）バインダ樹脂、Ｃ）ジグリセリン、及びＤ）ジグリセリン脂肪酸モノエステル、ジグリセリン脂肪酸ジエステル、ジグリセリン脂肪酸トリエステル、及びジグリセリン脂肪酸テトラエステルからなる群より選択される少なくとも１種のジグリセリン脂肪酸エステルを含有する無機粉体含有樹脂組成物。
【請求項２】
バインダ樹脂の重量平均分子量が、５〜５０万である請求項１記載の無機粉体含有樹脂組成物。
【請求項３】
バインダ樹脂が、（メタ）アクリル系樹脂である請求項１又は２記載の無機粉体含有樹脂組成物。
【請求項４】
無機粉体１００重量部に対して、バインダ樹脂を５〜５０重量部、ジグリセリン及びジグリセリン脂肪酸エステルを合計で０．５〜１０重量部含有し、かつジグリセリンとジグリセリン脂肪酸エステルの重量比が３：９７〜３０：７０（前者：後者）である請求項１〜３のいずれかに記載の無機粉体含有樹脂組成物。
【請求項５】
誘電体層の形成材料として用いられる請求項１〜４のいずれかに記載の無機粉体含有樹脂組成物。
【請求項６】
請求項１〜５のいずれかに記載の無機粉体含有樹脂組成物をシート状に形成してなる膜形成材料層。
【請求項７】
支持フィルム上に、少なくとも請求項６記載の膜形成材料層が積層されている転写シート。
【請求項８】
請求項６記載の膜形成材料層を焼成してなる誘電体層。
【請求項９】
請求項７記載の転写シートの膜形成材料層を基板に転写する転写工程、及び転写された膜形成材料層を５５０〜６５０℃で焼成し、基板上に誘電体層を形成する焼成工程を含む誘電体層形成基板の製造方法。
【請求項１０】
請求項９記載の方法によって製造される誘電体層形成基板。
【請求項１１】
請求項１０記載の誘電体層形成基板を用いたプラズマディスプレイパネル。
【発明の詳細な説明】
【技術分野】
【０００１】
本発明は、無機粉体含有樹脂組成物、該組成物からなる膜形成材料層、転写シート、誘電体層、誘電体層形成基板の製造方法、誘電体層形成基板、及び該誘電体層形成基板を用いたプラズマディスプレイパネルに関する。特に、本発明の無機粉体含有樹脂組成物はプラズマディスプレイパネルの誘電体層の形成材料として有用である。
【背景技術】
【０００２】
近年、薄型平板状の大型ディスプレイとしては、液晶ディスプレイと共にプラズマディスプレイパネル（以下、「ＰＤＰ」という）が注目されている。ＰＤＰの一部分は、電極が固定されたガラス基板の表面上にガラス焼結体からなる誘電体層が形成された構造をしている。
【０００３】
この誘電体層の形成方法としては、ガラス粉末、アクリル酸エステル系樹脂及び溶剤を含有するペースト状組成物を支持フィルム上に塗布して膜形成材料層を形成し、支持フィルム上に形成された膜形成材料層を、電極が固定されたガラス基板の表面に転写し、転写された膜形成材料層を焼成することにより、前記ガラス基板の表面に誘電体層を形成する方法が開示されている（特許文献１、２）。
【０００４】
また、誘電体層形成用樹脂組成物としては、Ｃ１〜Ｃ１２のメタアクリル酸エステル８０〜１００重量％と、これと共重合可能な他のモノマー０〜２０重量％を共重合させることにより得られ、重量平均分子量が２万から１００万であり、そのガラス転移温度が１５℃以下である自着性樹脂１００重量部に対し、誘電性無機粉末１００〜５００重量部を加えたものが開示されている（特許文献３、４）。
【０００５】
また、ベースフィルムと、該ベースフィルム上に剥離可能に設けられた転写層を少なくとも備え、該転写層はガラスフリットを含む無機成分、焼成除去可能な有機成分を少なくとも含有し、かつ、表面粗さＲａが０．４μｍ以下の範囲にある転写シートが開示されている（特許文献５）。そして、有機成分には転写性付与剤として正リン酸エステル類等、分散剤、沈降防止剤としてリン酸エステル系界面活性剤等を必要に応じて添加することが記載されている。
【０００６】
また、（Ａ）ガラス微粒子、（Ｂ）液状光硬化性化合物、（Ｃ）光重合開始剤、及び（Ｄ）ガラス微粒子と親和性のある極性基を有する分散剤を含有する光硬化性ガラスペースト組成物が開示されている（特許文献６）。そして、分散剤としては、カルボキシル基、水酸基、酸エステルなどのガラス微粒子と親和性のある極性基を有する化合物や高分子化合物、例えば、リン酸エステル類などの酸含有化合物、酸基を含む共重合物、水酸基含有ポリカルボン酸エステルなどが記載されている。
【０００７】
また、ガラスフリットと、熱分解バインダーと、溶剤と、分散剤としてポリカルボン酸系高分子化合物とを含有する誘電体層用組成物が開示されている（特許文献７）。
【０００８】
また、分散剤を含有するペースト膜であって、前記分散剤がリン酸系、スルフォン酸、カルボン酸系から選ばれた一の分散剤であることが開示されている（特許文献８）。
【０００９】
また、（Ａ）ガラス粉末、（Ｂ）結着樹脂および（Ｃ）分散剤としてシランカップリング剤を含有するガラスペースト組成物が開示されている（特許文献９）。
【００１０】
また、（Ａ）ガラス粉末、（Ｂ）結着樹脂および（Ｃ）分散剤として脂肪酸を含有するガラスペースト組成物が開示されている（特許文献１０）。
【００１１】
また、可塑剤としてリン酸トリブチル、リン酸トリクレシル、リン酸トリフェニル、フタル酸ジオクチル、フタル酸ジブチルのうちのいずれか一種、分散剤としてソルビタンセスキオレート、グリセロールモノオレエート、リン酸エステルのうちのいずれか一種を含有する誘電体ガラスペーストが開示されている（特許文献１１）。
【００１２】
また、界面活性剤としてフッ素系化合物又はシリコン系化合物を含有する誘電層用グリーンシートが開示されている（特許文献１２）。
【００１３】
また、（Ａ）無機粒子、（Ｂ）結着樹脂、並びに（Ｃ）可塑剤として脂肪族ジカルボン酸ジエステル又は脂肪族カルボン酸エステルを含有する無機粒子含有組成物が開示されている（特許文献１３）。
【００１４】
また、（Ａ）ガラス粉末、（Ｂ）結着樹脂および（Ｃ）可塑剤としてポリプロピレングリコールを含有するガラスペースト組成物が開示されている（特許文献１４）。
【００１５】
また、（Ａ）無機粒子、（Ｂ）結着樹脂、および（Ｃ）可塑剤としてモノグリセリン脂肪酸エステルを含有する無機粒子含有組成物が開示されている（特許文献１５）。
【００１６】
さらに、（Ａ）無機粒子、（Ｂ）結着樹脂、および（Ｃ）可塑剤および分散剤としてポリグリセリン脂肪酸エステルを含有する無機粒子含有組成物が開示されている（特許文献１６）。
【００１７】
しかしながら、上記分散剤は、分散効果が不十分であるためガラス粉末の分散不良が生じやすい。そして、ガラス粉末の分散不良により、組成物中でガラス粉末の凝集や沈降が発生し、組成物を支持フィルム上に塗布して転写シートを形成する際に、平滑且つ膜厚均一な膜形成材料層を形成することが困難である。そのため、焼成後のＰＤＰに表示欠陥（輝度ムラ）が発生するという問題があった。
【００１８】
また、上記転写性付与剤や可塑剤は、可塑化効果が不十分であるため膜形成材料層の可とう性が不十分になって転写不良を起こしやすい。転写不良を防止するためには可塑剤の量を増やす必要があるが、可塑剤の量が多いと焼成残渣が多くなり、誘電体層に気泡が発生しやすいという問題があった。
【００１９】
また、従来のペースト状組成物や誘電体層形成用樹脂組成物を用いた場合には、膜形成材料層を焼成して誘電体層を形成する工程において、軟化又は溶融した膜形成材料層中に気泡が発生してそれが残存することにより、誘電体層に凸状の欠陥を発生させたり、光透過率が低下するという問題があった。また、誘電体層はディスプレイの一部として用いられるために高い表面平滑性が要求されるが、従来のペースト状組成物は軟化又は溶融時に発生する気泡量が多くまた気泡径も大きいため、軟化又は溶融した膜形成材料層表面に気泡の抜け跡がそのまま残存し、誘電体層の表面平滑性が悪化するという問題も有していた。このような光透過率や表面平滑性の問題は、特に透明性や平滑性が要求される前面ガラス基板の誘電体層において改善が望まれていた。
【００２０】
【特許文献１】特開平９−１０２２７３号公報
【特許文献２】特開２００１−１８５０２４号公報
【特許文献３】特開平１１−３５７８０号公報
【特許文献４】国際公開第００／４２６２２号パンフレット
【特許文献５】特開平１１−２６０２５４号公報
【特許文献６】特開２０００−１０５４５３号公報
【特許文献７】特開２００４−２１６４号公報
【特許文献８】特許第３５９６５３０号明細書
【特許文献９】特開平１０−３１０４５１号公報
【特許文献１０】特開平１１−２１７２３８号公報
【特許文献１１】特開２０００−１５６１６８号公報
【特許文献１２】特開２００５−１９１００９号公報
【特許文献１３】特開２０００−１０９３４１号公報
【特許文献１４】特開平１０−３１０４５３号公報
【特許文献１５】特開２００３−９６３０５号公報
【特許文献１６】特開２００４−２７７７０４号公報
【発明の開示】
【発明が解決しようとする課題】
【００２１】
本発明は、無機粉体の分散性に優れ、かつシートにした際に転写性に優れる無機粉体含有樹脂組成物を提供することを目的とする。また、光透過率が高く（気泡欠陥がなく）、表面平滑性に優れる誘電体層を形成することのできる無機粉体含有樹脂組成物を提供することを目的とする。また、該組成物からなる膜形成材料層、転写シート、誘電体層、誘電体層形成基板の製造方法、誘電体層形成基板、及び該誘電体層形成基板を用いたＰＤＰを提供することを目的とする。
【課題を解決するための手段】
【００２２】
本発明者らは、前記課題を解決すべく鋭意検討した結果、以下に示す無機粉体含有樹脂組成物により上記目的を達成できることを見出し、本発明を完成するに至った。
【００２３】
すなわち、本発明は、Ａ）無機粉体、Ｂ）バインダ樹脂、Ｃ）ジグリセリン、及びＤ）ジグリセリン脂肪酸モノエステル、ジグリセリン脂肪酸ジエステル、ジグリセリン脂肪酸トリエステル、及びジグリセリン脂肪酸テトラエステルからなる群より選択される少なくとも１種のジグリセリン脂肪酸エステルを含有する無機粉体含有樹脂組成物、に関する。
【００２４】
本発明者らは、Ｃ）ジグリセリン、及びＤ）ジグリセリン脂肪酸エステルを組成物中に添加することにより、分散不良による無機粉体の凝集や沈降を効果的に防止し、かつ膜形成材料層を形成した際に十分な可とう性を付与して膜形成材料層の転写性を格段に向上できることを見出した。また、本発明の無機粉体含有樹脂組成物を用いると、転写シートを作製する際に支持フィルム上に平滑かつ膜厚均一な膜形成材料層を形成することができ、さらに焼成後には表面欠陥がなく透明性及び表面平滑性に優れる誘電体層を形成することができる。このような効果が発現する理由は明らかではないが、下記のように考えられる。
【００２５】
ジグリセリンは、水酸基の数が４つあるため無機粉体と強く相互作用して優先的に無機粉体表面に吸着し、無機粉体の分散性を向上させることができる。また、ジグリセリンは、脂肪酸エステル基を有さないため焼成残渣が残りにくい。そのため、焼成後に誘電体層の表面平滑性を悪化させることはない。しかし、ジグリセリンは、脂肪酸エステル基を有さないため、これ単独で可塑効果を十分付与することはできない。一方、ジグリセリン脂肪酸エステルは、脂肪酸エステル基を少なくとも１つ有しており、可塑効果を付与することができる。そして、ジグリセリン脂肪酸エステルとジグリセリンとを併用することで全体的な水酸基と脂肪酸エステル基とのバランスがとれて、無機粉体の分散性と膜形成材料層の転写性が格段に向上したと考えられる。また、ジグリセリンは、優先的に無機粉体表面に吸着するため、ジグリセリン脂肪酸エステルが無機粉体表面に吸着することを抑制することができる。そのため、焼成時にジグリセリン脂肪酸エステルの残渣が残りにくく、誘電体層中に気泡が残存しにくい。また、上記特性を有するジグリセリンとジグリセリン脂肪酸エステルとを併用することにより、無機粉体が均一に分散された状態となり、かつ焼成残渣が少なくなるため、無機粉体の軟化又は溶融時に発生する気泡が少なく均一となり、気泡径も小さくなる。そのため、気泡の抜けた痕が残りにくくなり、誘電体層の表面平滑性が向上したと考えられる。
【００２６】
本発明においては、前記バインダ樹脂の重量平均分子量が５〜５０万であることが好ましい。また、前記バインダ樹脂が（メタ）アクリル系樹脂であることが好ましい。
【００２７】
また、無機粉体含有樹脂組成物は、無機粉体１００重量部に対して、バインダ樹脂を５〜５０重量部、ジグリセリン及びジグリセリン脂肪酸エステルを合計で０．５〜１０重量部含有し、かつジグリセリンとジグリセリン脂肪酸エステルの重量比が３：９７〜３０：７０（前者：後者）であることが好ましい。バインダ樹脂が５重量部未満の場合には、可とう性のあるシート状に形成することが困難になる傾向にある。一方、５０重量部を超える場合には、膜形成材料層を焼成した際にバインダ樹脂が残存して誘電体層の光学特性が悪化する傾向にある。また、ジグリセリン及びジグリセリン脂肪酸エステルの含有量が上記範囲内にない場合には、水酸基と脂肪酸エステル基とのバランスが悪くなるため、無機粉体の分散性や膜形成材料層の転写性が低下したり、誘電体層中に残渣や気泡が残りやすくなったり、焼成時に膜形成材料層の表面に気泡の抜け痕が残りやすくなって誘電体層の表面平滑性が低下する傾向にある。
【００２８】
本発明の無機粉体含有樹脂組成物は、特に誘電体層の形成材料として有用である。
【００２９】
また本発明は、前記無機粉体含有樹脂組成物をシート状に形成してなる膜形成材料層、に関する。
【００３０】
また本発明は、支持フィルム上に、少なくとも前記膜形成材料層が積層されている転写シート、に関する。
【００３１】
また本発明の誘電体層は、前記膜形成材料層を焼結させてなるものである。
【００３２】
また本発明は、前記転写シートの膜形成材料層を基板に転写する転写工程、及び転写された膜形成材料層を５５０〜６５０℃で焼成し、基板上に誘電体層を形成する焼成工程を含む誘電体層形成基板の製造方法、及び該方法によって製造される誘電体層形成基板、に関する。
【００３３】
さらに本発明は、前記誘電体層形成基板を用いたプラズマディスプレイパネル、に関する。
【発明を実施するための最良の形態】
【００３４】
本発明の無機粉体含有樹脂組成物は、Ａ）無機粉体、Ｂ）バインダ樹脂、Ｃ）ジグリセリン、及びＤ）ジグリセリン脂肪酸モノエステル、ジグリセリン脂肪酸ジエステル、ジグリセリン脂肪酸トリエステル、及びジグリセリン脂肪酸テトラエステルからなる群より選択される少なくとも１種のジグリセリン脂肪酸エステルを含有する。
【００３５】
無機粉体は、公知のものを特に制限なく用いることができ、具体的には、酸化珪素、酸化チタン、酸化アルミニウム、酸化カルシウム、酸化ホウ素、酸化亜鉛、ガラス粉末などが挙げられる。無機粉体の平均粒子径は０．１〜１０μｍであることが好ましい。
【００３６】
本発明においては、無機粉体としてガラス粉末を用いることが好ましい。ガラス粉末としては公知のものを特に制限なく用いることができる。例えば、１）酸化亜鉛、酸化ホウ素、酸化珪素（ＺｎＯ−Ｂ２Ｏ３−ＳｉＯ２系）の混合物、２）酸化亜鉛、酸化ホウ素、酸化珪素、酸化アルミニウム（ＺｎＯ−Ｂ２Ｏ３−ＳｉＯ２−Ａｌ２Ｏ３系）の混合物、３）酸化鉛、酸化ホウ素、酸化珪素、酸化カルシウム（ＰｂＯ−Ｂ２Ｏ３−ＳｉＯ２−ＣａＯ系）の混合物、４）酸化鉛、酸化ホウ素、酸化珪素、酸化アルミニウム（ＰｂＯ−Ｂ２Ｏ３−ＳｉＯ２−Ａｌ２Ｏ３系）の混合物、５）酸化鉛、酸化亜鉛、酸化ホウ素、酸化珪素（ＰｂＯ−ＺｎＯ−Ｂ２Ｏ３−ＳｉＯ２系）の混合物、６）酸化鉛、酸化亜鉛、酸化ホウ素、酸化珪素、酸化アルミニウム（ＰｂＯ−ＺｎＯ−Ｂ２Ｏ３−ＳｉＯ２−Ａｌ２Ｏ３系）の混合物などを挙げることができる。また、必要に応じてこれらにＮａ２Ｏ、ＣａＯ、ＢａＯ、Ｂｉ２Ｏ３、ＳｒＯ、ＴｉＯ２、ＣｕＯ、又はＩｎ２Ｏ３などを添加したものであってもよい。焼成により誘電体層を形成することを考慮すると、軟化点が４００〜６５０℃であるガラス粉末が好ましい。
【００３７】
バインダ樹脂は特に制限されず公知のものを用いることができるが、（メタ）アクリル系樹脂であることが好ましい。
【００３８】
前記（メタ）アクリル系樹脂等のバインダ樹脂は、重量平均分子量５〜５０万であることが好ましく、さらに好ましくは５〜３０万である。重量平均分子量が５万未満の場合には、無機粉体含有樹脂組成物を支持フィルム上に塗布して膜形成材料層を形成した転写シートの凝集力が乏しく強度が低くなり、その後の作業上好ましくない。一方、５０万を超える場合には、無機粉体含有樹脂組成物の粘度が高くなり、無機粉体の分散性が悪くなるため好ましくない。
【００３９】
前記（メタ）アクリル系樹脂は、アクリル系モノマー及び／又はメタクリル系モノマーの重合体、又はそれらの混合物である。
【００４０】
（メタ）アクリル系モノマーの具体例としては、メチル（メタ）アクリレート、エチル（メタ）アクリレート、プロピル（メタ）アクリレート、イソプロピル（メタ）アクリレート、ブチル（メタ）アクリレート、イソブチル（メタ）アクリレート、ｔ−ブチル（メタ）アクリレート、ペンチル（メタ）アクリレ−ト、アミル（メタ）アクリレート、イソアミル（メタ）アクリレート、ヘキシル（メタ）アクリレート、ヘプチル（メタ）アクリレート、オクチル（メタ）アクリレート、イソオクチル（メタ）アクリレート、エチルヘキシル（メタ）アクリレート、ノニル（メタ）アクリレート、デシル（メタ）アクリレート、イソデシル（メタ）アクリレート、ウンデシル（メタ）アクリレート、ドデシル（メタ）アクリレート、ラウリル（メタ）アクリレート、ステアリル（メタ）アクリレート、イソステアリル（メタ）アクリレートなどのアルキル（メタ）アクリレート、フェニル（メタ）アクリレート、トリル（メタ）アクリレートなどのアリール（メタ）アクリレートなどが挙げられる。
【００４１】
また、カルボキシル基、水酸基、エポキシ基、アミド基、及びアミノ基などの極性基含有モノマーを共重合させてもよい。これら極性基含有モノマーを共重合させることにより、無機粉体の分散性を向上させることができる。極性基含有モノマーの配合割合は、全モノマー成分に対して０．１〜２０モル％であることが好ましい。
【００４２】
極性基含有モノマーとしては、例えば、アクリル酸、メタクリル酸、２−メチルシスアクリル酸、アリル酢酸、クロトン酸、マレイン酸、メチルマレイン酸、フマル酸、メチルフマル酸、ジメチルフマル酸、イタコン酸、ビニル酢酸、２−（メタ）アクリロイロキシエチルコハク酸、２−（メタ）アクリロイロキシエチルフタル酸、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、ポリエチレングリコールモノ（メタ）アクリレート、（メタ）アクリルアミド、（メタ）アクリル酸グリシジル、及び（メタ）アクリル酸ジメチルアミノエチルなどが挙げられる。
【００４３】
前記（メタ）アクリル系樹脂は、無機粉体１００重量部に対して、５〜５０重量部添加することが好ましく、より好ましくは１０〜４０重量部であり、特に好ましくは１５〜３０重量部である。
【００４４】
また、（メタ）アクリル系樹脂のガラス転移温度は３０℃以下であることが好ましく、さらに好ましくは２０℃以下である。ガラス転移温度が３０℃を超える場合には、転写シートとした際に可とう性のないシートとなり、段差吸収性や転写性やハンドリング性が悪化してしまうため好ましくない。なお、（メタ）アクリル系樹脂のガラス転移温度は、共重合モノマーの組成比を適宜変えることにより前記範囲内に調製することができる。
【００４５】
ジグリセリン脂肪酸エステルは、水酸基による分散剤としての機能と、エステル基（−Ｏ−ＣＯ−Ｒ）による可塑剤としての機能を併せ持ち、そのエステル基の価数によってその機能の程度が変化する。ジグリセリン脂肪酸エステルのうち、モノエステルが最も分散剤としての機能が強く、ジエステル、トリエステル、テトラエステルの順に分散剤としての機能が弱くなり、代わりに可塑剤としての機能が強くなっていく。
【００４６】
脂肪酸エステル基を構成する脂肪酸の炭素数は４以上であり、好ましくは４〜３０であり、より好ましくは８〜２４である。炭素数が４未満の場合には、可塑剤としての機能が不十分になる。また、炭素数が３０を超える場合には、焼成後の誘電体層中に残渣や気泡が残りやすくなる。脂肪酸エステル基を構成する脂肪酸としては、例えば、n-ブタン酸（酪酸）、n-ペンタン酸（吉草酸）、n-ヘキサン酸（カプロン酸）、n-ヘプタン酸（ヘプチル酸）、n-オクタン酸（カプリル酸）、n-ノナン酸（ペラルゴン酸）、n-デカン酸（カプリン酸）、n-ドデカン酸（ラウリン酸）、n-テトラデカン酸（ミリスチン酸 ）、n-ペンタデカン酸（ペンタデシル酸）、n-ヘキサデカン酸（パルミチン酸）、n-ヘプタデカン酸（マルガリン酸）、n-オクタデカン酸（ステアリン酸）、n-ノナデカン酸（ツベルクロステアリン酸）、n-イコサン酸（アラキジン酸）、n-ドコサン酸（ベヘン酸）、n-テトラコサン酸（リグノセリン酸）、n-ヘキサコサン酸（セロチン酸）、n-オクタコサン酸（モンタン酸）、及びn-トリアコンタン酸（メリシン酸）などの飽和脂肪酸；クロトン酸、ミリストレイン酸、パルミトレイン酸、オレイン酸、エライジン酸、バクセン酸、ガドレイン酸、エルカ酸、ネルボン酸、リノール酸、α-リノレン酸、エレオステアリン酸、ステアリドン酸、アラキドン酸、エイコサペンタエン酸、イワシ酸、及びドコサヘキサエン酸などの不飽和脂肪酸が挙げられる。
【００４７】
ジグリセリン脂肪酸モノエステル、ジグリセリン脂肪酸ジエステル、ジグリセリン脂肪酸トリエステル、及びジグリセリン脂肪酸テトラエステルは、１種単独で用いてもよく、２種以上を併用してもよい。２種以上を併用する場合、混合比率は、無機粉体の特性、可塑効果、及び分散効果などを考慮して適宜調整することができる。好ましい重量比率は、モノエステル：ジエステル：（トリエステル＋テトラエステル）＝１００：０：０〜３０：４５：２５である。
【００４８】
ジグリセリン及びジグリセリン脂肪酸エステルの添加量は、無機粉体１００重量部に対して、合計で０．５〜１０重量部であることが好ましく、より好ましくは１〜８重量部、特に好ましくは２〜６重量部である。また、ジグリセリンとジグリセリン脂肪酸エステルの重量比は３：９７〜３０：７０（前者：後者）であることが好ましく、より好ましくは５：９５〜２５：７５である。
【００４９】
無機粉体含有樹脂組成物を支持フィルム上に塗布して膜形成材料層を形成した転写シートを作製する場合には、支持フィルム上に均一に塗布できるように該組成物中に溶剤を加えることが好ましい。
【００５０】
溶剤としては、無機粉体との親和性がよく、かつバインダ樹脂、ジグリセリン、及びジグリセリン脂肪酸エステルの溶解性がよいものであれば特に制限されるものではない。例えば、テルピネオール、ジヒドロ−α−テルピネオール、ジヒドロ−α−テルピニルアセテート、ブチルカルビトールアセテート、ブチルカルビトール、イソプロピルアルコール、ベンジルアルコール、テレビン油、ジエチルケトン、メチルブチルケトン、ジプロピルケトン、シクロへキサノン、ｎ−ペンタノール、４−メチル−２−ペンタノール、シクロへキサノール、ジアセトンアルコール、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、酢酸−ｎ−ブチル、酢酸アミル、メチルセロソルブアセテート、エチルセロソルブアセテート、プロピレングリコールモノメチルエーテルアセテート、エチル−３−エトキシプロピオネート、２，２，４−トリメチル−１，３−ペンタンジオール−１−イソブチレート、２，２，４−トリメチル−１，３−ペンタンジオール−３−イソブチレートなどが挙げられる。これらは単独で用いてもよく、任意の割合で２種類以上を併用してもよい。
【００５１】
溶剤の添加量は、無機粉体１００重量部に対して、１０〜１００重量部であることが好ましい。
【００５２】
無機粉体含有樹脂組成物には、上記の成分の他、シランカップリング剤、粘着性付与剤、レベリング剤、安定剤、消泡剤などの各種添加剤を添加してもよい。
【００５３】
本発明の転写シートは、支持フィルムと、少なくともこの支持フィルム上に形成された膜形成材料層とにより構成されており、支持フィルム上に形成された膜形成材料層を基板表面に一括転写するために用いられるものである。
【００５４】
転写シートは、前記無機粉体含有樹脂組成物を支持フィルム上に塗布し、溶剤を乾燥除去して膜形成材料層を形成することにより作製される。
【００５５】
転写シートを構成する支持フィルムは、耐熱性及び耐溶剤性を有すると共に可とう性を有する樹脂フィルムであることが好ましい。支持フィルムが可とう性を有することにより、ロールコーターなどによってペースト状の無機粉体含有樹脂組成物を塗布することができ、膜形成材料層をロール状に巻き取った状態で保存し、供給することができる。
【００５６】
支持フィルムを形成する樹脂としては、例えば、ポリエチレンテレフタレート、ポリエステル、ポリエチレン、ポリプロピレン、ポリスチレン、ポリイミド、ポリビニルアルコール、ポリ塩化ビニル、ポリフルオロエチレンなどの含フッ素樹脂、ナイロン、セルロースなどを挙げることができる。
【００５７】
支持フィルムの厚さは特に制限されないが、２５〜１００μｍ程度であることが好ましい。
【００５８】
なお、支持フィルムの表面には離型処理が施されていることが好ましい。これにより、膜形成材料層を基板上に転写する工程において、支持フィルムの剥離操作を容易に行うことができる。
【００５９】
無機粉体含有樹脂組成物を支持フィルム上に塗布する方法としては、例えば、グラビア、キス、コンマなどのロールコーター、スロット、ファンテンなどのダイコーター、スクイズコーター、カーテンコーターなどの塗布方法を採用することができるが、支持フィルム上に均一な塗膜を形成できればいかなる方法でもよい。
【００６０】
膜形成材料層の厚さは、無機粉体の含有率、パネルの種類やサイズなどによっても異なるが、１０〜２００μｍであることが好ましく、さらに好ましくは３０〜１００μｍである。この厚さが１０μｍ未満である場合には、最終的に形成される誘電体層の膜厚が不十分となり、所望の誘電特性を確保することができない傾向にある。通常、この厚さが３０〜１００μｍであれば、大型のパネルに要求される誘電体層の膜厚を十分に確保することができる。また、膜厚は均一であるほど好ましく、膜厚公差は±５％以内であることが好ましい。
【００６１】
なお、転写シートは、膜形成材料層の表面に保護フィルムを設けてもよい。保護フィルムの形成材料としては、例えば、ポリエチレンテレフタレート、ポリエステル、ポリエチレン、ポリプロピレンなどが挙げられる。保護フィルムでカバーされた転写シートは、ロール状に巻き取った状態で保存し、供給することができる。なお、保護フィルムの表面は離型処理が施されていることが好ましい。
【００６２】
本発明の誘電体層形成基板の製造方法は、前記転写シートの膜形成材料層を基板に転写する転写工程、及び転写された膜形成材料層を５５０〜６５０℃、好ましくは５７５〜６２５℃で焼成し、基板上に誘電体層を形成する焼成工程を含む。
【００６３】
基板としては、セラミックや金属などの基板が挙げられ、特にＰＤＰを作製する場合には、適切な電極が固定されたガラス基板が用いられる。
【００６４】
転写工程の一例を以下に示すが、基板表面に膜形成材料層が転写されて密着した状態にできれば、その方法は特に制限されるものではない。
【００６５】
適宜使用される転写シートの保護フィルムを剥離した後、電極が固定されたガラス基板の表面に、膜形成材料層表面を当接するように転写シートを重ね合わせ、この転写シートを加熱ロール式のラミネーターなどにより熱圧着した後、膜形成材料層から支持フィルムを剥離除去する。これにより、ガラス基板表面に膜形成材料層が転写されて密着した状態となる。
【００６６】
転写条件としては、例えば、ラミネーターの表面温度２５〜１００℃、ロール線圧０．５〜１５ｋｇ／ｃｍ、移動速度０．１〜５ｍ／分であるが、これら条件に限定されるものではない。また、ガラス基板は予熱されていてもよく、予熱温度は５０〜１００℃程度である。
【００６７】
膜形成材料層の焼成工程の一例を以下に示すが、膜形成材料層を５５０〜６５０℃で焼成し、基板上に誘電体層を形成できればその方法は特に制限されるものではない。
【００６８】
膜形成材料層が形成されたガラス基板を、５５０〜６５０℃の高温雰囲気下に配置することにより、膜形成材料層中の有機物質（バインダ樹脂、ジグリセリン、ジグリセリン脂肪酸エステル、残存溶剤、各種の添加剤など）が分解除去され、無機粉体（ガラス粉末）が溶融して焼結する。これによりガラス基板上には、無機焼結体（ガラス焼結体）からなる誘電体層が形成され、誘電体層形成基板が製造される。
【００６９】
誘電体層の厚さは、使用する膜形成材料層の厚さよって異なるが、１５〜５０μｍ程度である。
【００７０】
誘電体層形成基板は、その後各種工程を経ることにより前面ガラス基板や背面ガラス基板となる。そして、パネル化工程において前面ガラス基板及び背面ガラス基板は封着され、その後各種工程を経ることによりＰＤＰは製造される。
【００７１】
本発明の誘電体層形成基板は、誘電体層に残存気泡やクラックがなく、誘電体層の表面平滑性が高く、透明性などの光学特性に優れている。そのため、特にＰＤＰの前面ガラス基板として好適に用いられる。
【実施例】
【００７２】
以下、本発明を実施例により具体的に説明するが、本発明はこれらに限定されるものではない。
【００７３】
（重量平均分子量の測定）
作製した（メタ）アクリル系樹脂の重量平均分子量は、ＧＰＣ（ゲル・パーミエーション・クロマトグラフィ）にて測定し、標準ポリスチレンにより換算した。
ＧＰＣ装置：東ソー社製、ＨＬＣ−８２２０ＧＰＣ
カラム：東ソー社製、ＴＳＫｇｅｌ  Ｓｕｐｅｒ  ＨＺＭ−Ｈ、Ｈ−ＲＣ、ＨＺ−Ｈ
流量：０．６ｍｌ／ｍｉｎ
濃度：０．２ｗｔ％
注入量：２０μｌ
カラム温度：４０℃
溶離液：ＴＨＦ
【００７４】
（ガラスの転移点及び軟化点の測定）
使用したガラスの転移点及び軟化点は、ＤＴＡ分析により測定した。転移点はＤＴＡ曲線の第一吸熱部の肩の温度であり、軟化点はＤＴＡ曲線の第二吸熱部の裾の温度である。
装置：ＴＧ／ＤＴＡ２２０（エスアイアイナノテクノロジー社製）
昇温速度：２０℃／ｍｉｎ
【００７５】
（ガラス含有樹脂組成物の粘度の測定、分散性の評価）
調製したガラス含有樹脂組成物の粘度は、ＢＨ型粘度計を用いて測定した。分散性が良好な場合、ガラス含有樹脂組成物の粘度が低下することが知られており、分散性の評価の指標となる。ガラス含有樹脂組成物の粘度は、２０Ｐａ・ｓ以下であることが好ましい。
装置：ＢＨ型粘度計（東機産業社製）
測定条件：Ｎｏ．６ローター、２０ｒｐｍ、２３℃
【００７６】
（転写性の評価）
転写シートの保護フィルムを剥離後、転写シートの膜形成材料層表面をパネル用ガラス基板（旭硝子社製、ＰＤ２００）の表面（バス電極の固定面）に当接するように重ね合わせ、加熱ロール式ラミネータを用いて熱圧着した。圧着条件は、加熱ロールの表面温度７５℃、ロール線圧１ｋｇ／ｃｍ、ロール移動速度１ｍ／分であった。熱圧着処理後、膜形成材料層から支持フィルムを剥離除去した。そして、ガラス基板表面に転写された膜形成材料層の状態を目視にて観察し、下記基準で評価した。
○：膜形成材料層はガラス基板表面に密着しており、割れや欠けもない。
×：転写できない。
【００７７】
（誘電体層の外観評価）
得られた誘電体層の外観について、気泡欠陥および表面平滑性を目視により観察し、下記基準にて評価した。
気泡欠陥について
○：気泡欠陥がない。  
△：僅かに気泡欠陥がある（１〜２個／１２５０ｍｍ２）。  
×：気泡欠陥が多い（３個以上／１２５０ｍｍ２）。  
表面平滑性について
○：平滑である。  
△：ほぼ平滑であり、蛍光灯の表面反射像が僅かに歪む程度。
×：凹凸が目視で確認できるレベル。
【００７８】
実施例１
〔（メタ）アクリル系樹脂の調製〕
撹拌羽根、温度計、窒素ガス導入管、冷却器、滴下ロ−トを備えた四つ口フラスコにブチルメタクリレート、重合開始剤としてベンゾイルパーオキサイド、及びトルエンを仕込み、緩やかに撹拌しながら窒素ガスを導入し、フラスコ内の液温を８５℃付近に保って約８時間重合反応を行い、固形分５０重量％のメタクリル系樹脂溶液を調製した。得られたメタクリル系樹脂の重量平均分子量は１０万であった。
〔無機粉体含有樹脂組成物の調製〕
ＰｂＯ−Ｂ２Ｏ３−ＳｉＯ２−ＺｎＯ−Ａｌ２Ｏ３系ガラス粉体（転移点：４２０℃、軟化点：４８０℃）１００重量部、前記メタクリル系樹脂２０重量部、分散剤及び可塑剤としてジグリセリンとジグリセリン脂肪酸エステルの混合物（ジグリセリン：モノオレート：ジオレート：トリオレート＝７：３５：３９：１９[重量比]）４重量部、及び溶剤としてα−テルピネオール３６重量部と酢酸ブチルカルビトール４重量部を配合し、分散機を用いて混合分散してペースト状のガラス含有樹脂組成物を調製した。得られたガラス含有樹脂組成物の粘度は１６．５Ｐａ・ｓであった。
〔転写シートの作製〕
ポリエチレンテレフタレート（ＰＥＴ）フィルムに剥離剤処理を施した支持フィルム上に、前記調製したガラス含有樹脂組成物をロールコータを用いて塗布し、塗膜を１５０℃で３分間乾燥することにより溶剤を除去して膜形成材料層（厚さ：７２μｍ）を形成した。その後、膜形成材料層上に保護フィルム（シリコーンで剥離処理したＰＥＴ）をカバーし、ロール状に巻き取って転写シートを作製した。
〔誘電体層形成ガラス基板の作製〕
前記転写シートの保護フィルムを剥離後、転写シートの膜形成材料層表面をパネル用ガラス基板（旭硝子社製、ＰＤ２００）の表面（バス電極の固定面）に当接するように重ね合わせ、加熱ロール式ラミネータを用いて熱圧着した。圧着条件は、加熱ロールの表面温度７５℃、ロール線圧１ｋｇ／ｃｍ、ロール移動速度１ｍ／分であった。熱圧着処理後、膜形成材料層から支持フィルムを剥離除去した。膜形成材料層が転写されたガラス基板を焼成炉内に配置し、炉内の温度を室温から６００℃まで２０℃／分の昇温速度で昇温し、６００℃の温度雰囲気下で６０分間維持することにより、ガラス基板表面に誘電体層（厚さ：３２μｍ）を形成し、誘電体層形成ガラス基板を作製した。
【００７９】
実施例２
分散剤及び可塑剤としてジグリセリンとジグリセリン脂肪酸エステルの混合物（ジグリセリン：モノオレート：ジオレート：トリオレート＝２１：３０：３３：１６[重量比]）４重量部を用いた以外は実施例１と同様の方法でガラス含有樹脂組成物を調製した。得られたガラス含有樹脂組成物の粘度は１９Ｐａ・ｓであった。該ガラス含有樹脂組成物を用いた以外は実施例１と同様の方法で誘電体層形成ガラス基板（誘電体層の厚さ：３２μｍ）を作製した。
【００８０】
実施例３
分散剤及び可塑剤としてジグリセリンとジグリセリン脂肪酸エステルの混合物（ジグリセリン：モノオレート＝１０：９０[重量比]）４重量部を用いた以外は実施例１と同様の方法でガラス含有樹脂組成物を調製した。得られたガラス含有樹脂組成物の粘度は１７Ｐａ・ｓであった。該ガラス含有樹脂組成物を用いた以外は実施例１と同様の方法で誘電体層形成ガラス基板（誘電体層の厚さ：３２μｍ）を作製した。
【００８１】
比較例１
ジグリセリンとジグリセリン脂肪酸エステルの混合物を添加しなかった以外は実施例１と同様の方法でガラス含有樹脂組成物を調製した。得られたガラス含有樹脂組成物の粘度は１７．５Ｐａ・ｓであった。目視でガラス粉体の凝集物が確認された。その後、該ガラス含有樹脂組成物を用いて実施例１と同様の方法で転写シートを作製したが、膜形成材料層の可塑性不足によりガラス基板表面に膜形成材料層を転写できなかった。
【００８２】
比較例２
分散剤及び可塑剤としてシランカップリング剤（信越化学社製、ＫＢＭ３０６３、ヘキシルトリメトキシシラン）４重量部を用いた以外は実施例１と同様の方法でガラス含有樹脂組成物を調製した。得られたガラス含有樹脂組成物の粘度は７．５Ｐａ・ｓであった。その後、該ガラス含有樹脂組成物を用いて実施例１と同様の方法で転写シートを作製したが、膜形成材料層の可塑性不足によりガラス基板表面に膜形成材料層を転写できなかった。
【００８３】
比較例３
分散剤及び可塑剤としてポリカルボン酸（共栄社化学社製、フローレンＧ）４重量部を用いた以外は実施例１と同様の方法でガラス含有樹脂組成物を調製した。得られたガラス含有樹脂組成物の粘度は５３Ｐａ・ｓであった。その後、該ガラス含有樹脂組成物を用いて実施例１と同様の方法で転写シートを作製したが、膜形成材料層の可塑性不足によりガラス基板表面に膜形成材料層を転写できなかった。
【００８４】
比較例４
分散剤及び可塑剤としてソルビタンモノオレート（理研ビタミン社製、ポエムＯ−８０Ｖ）４重量部を用いた以外は実施例１と同様の方法でガラス含有樹脂組成物を調製した。得られたガラス含有樹脂組成物の粘度は１８Ｐａ・ｓであった。該ガラス含有樹脂組成物を用いた以外は実施例１と同様の方法で誘電体層形成ガラス基板（誘電体層の厚さ：３２μｍ）を作製した。
【００８５】
比較例５
分散剤及び可塑剤としてプロピレングリコールモノオレート（理研ビタミン社製、リケマールＰＯ−１００）４重量部を用いた以外は実施例１と同様の方法でガラス含有樹脂組成物を調製した。得られたガラス含有樹脂組成物の粘度は７．５Ｐａ・ｓであった。該ガラス含有樹脂組成物を用いた以外は実施例１と同様の方法で誘電体層形成ガラス基板（誘電体層の厚さ：３２μｍ）を作製した。
【００８６】
比較例６
分散剤及び可塑剤としてアジピン酸ビス（２−エチルヘキシル）（田岡化学工業社製、ＤＯＡ）４重量部を用いた以外は実施例１と同様の方法でガラス含有樹脂組成物を調製した。得られたガラス含有樹脂組成物の粘度は１９Ｐａ・ｓであった。その後、該ガラス含有樹脂組成物を用いて実施例１と同様の方法で転写シートを作製したが、膜形成材料層の可塑性不足によりガラス基板表面に膜形成材料層を転写できなかった。
【００８７】
比較例７
分散剤及び可塑剤としてジグリセリンモノオレート（理研ビタミン社製、リケマールＤＯ−１００）４重量部を用いた以外は実施例１と同様の方法でガラス含有樹脂組成物を調製した。得られたガラス含有樹脂組成物の粘度は１５．５Ｐａ・ｓであった。該ガラス含有樹脂組成物を用いた以外は実施例１と同様の方法で誘電体層形成ガラス基板（誘電体層の厚さ：３２μｍ）を作製した。
【００８８】
比較例８
分散剤及び可塑剤としてステアリン酸４重量部を用いた以外は実施例１と同様の方法でガラス含有樹脂組成物を調製した。得られたガラス含有樹脂組成物の粘度は１００Ｐａ・ｓであった。その後、該ガラス含有樹脂組成物を用いて実施例１と同様の方法で転写シートを作製したが、膜形成材料層の可塑性不足によりガラス基板表面に膜形成材料層を転写できなかった。
【００８９】
比較例９
分散剤及び可塑剤としてポリプロピレングリコール４重量部を用いた以外は実施例１と同様の方法でガラス含有樹脂組成物を調製した。得られたガラス含有樹脂組成物の粘度は１４．５Ｐａ・ｓであった。その後、該ガラス含有樹脂組成物を用いて実施例１と同様の方法で転写シートを作製したが、膜形成材料層の可塑性不足によりガラス基板表面に膜形成材料層を転写できなかった。
【００９０】
比較例１０
分散剤及び可塑剤としてモノグリセリンアセチルモノオレート（理研ビタミン社製、ポエムＧ−０３８）４重量部を用いた以外は実施例１と同様の方法でガラス含有樹脂組成物を調製した。得られたガラス含有樹脂組成物の粘度は８Ｐａ・ｓであった。該ガラス含有樹脂組成物を用いた以外は実施例１と同様の方法で誘電体層形成ガラス基板（誘電体層の厚さ：３２μｍ）を作製した。
【００９１】
比較例１１
分散剤及び可塑剤としてジグリセリン４重量部を用いた以外は実施例１と同様の方法でガラス含有樹脂組成物を調製した。得られたガラス含有樹脂組成物の粘度は７４．５Ｐａ・ｓであった。その後、該ガラス含有樹脂組成物を用いて実施例１と同様の方法で転写シートを作製したが、膜形成材料層の可塑性不足によりガラス基板表面に膜形成材料層を転写できなかった。
【表１】
2008101130.tif 000002
【００９２】
表１の結果から、分散剤及び可塑剤としてジグリセリン及びジグリセリン脂肪酸エステルを併用することにより、無機粉体の分散性に優れ、かつシートにした際に転写性に優れる無機粉体含有樹脂組成物が得られることがわかる。また、本発明の無機粉体含有樹脂組成物を用いることにより、気泡欠陥がなく、表面平滑性に優れる誘電体層を形成することができる。